구체 적 으로 , 하 기 표 1 에 나열 된 성분 을 포함 하 는 자외선 차단 용 화장료 조성물 을 제조 하 되 , 표 내 에서 유상부 의 성분 들 을 표 내 의 수치 ( 중량 %) 에 따라 혼합 하 고 75 로 가온 하 였 다 ( 혼합물 1 ) . 한편 , 표 내 에서 수상 부 성분 들 을 표 내 의 수치 ( 중량 %) 에 따라 혼합 한 후 75 로 가온 하 였 다 ( 혼합물 2 ) . 상기 혼합물 1 에 상기 혼합물 2 및 표면 처리 된 이산화 티타늄 을 혼합 및 교반 ( 또는 상기 혼합물 2 에 표면 처리 된 이산화 티타늄 을 혼합 및 균질 화 ( 10 , 000 rpm , 5 분 ) 한 후 에 이 를 상기 혼합물 1 에 혼합 및 교반 ) 한 후 호모 믹서 ( T . K . HOMOMIXER MARK II f model , TOKUSHU KIKA KOGYO CO . LTE ) 로 고르 게 유화 ( 10 , 000 rpm , 4 분 ) 시켜 조성물 을 제조 하 였 다 .